(57)【特許請求の範囲】
【請求項１】
記録媒体の少なくとも２面を剥離可能に貼り付ける、非水系溶剤を含む非水系インクによる画像を担持する記録媒体用の感熱接着シートであって、
基材と、前記基材の両面に形成された接着層とを有し、
前記接着層が下記一般式（１）で表される単位を有する感熱接着性樹脂を含む、感熱接着シート。
【化１】
0005657339.tif 000006
［一般式（１）中、Ｒは任意の２価の基であり；Ｘは２価以上のヘテロ原子である。］
【請求項２】
前記感熱接着性樹脂は、ポリウレタン樹脂及び／またはポリエステル樹脂である、請求項１に記載の感熱接着シート。
【請求項３】
前記感熱接着性樹脂の熱溶融温度及び破断点伸度が下記関係式（１）を満たし、かつ、前記感熱接着性樹脂の熱溶融温度が５０〜２４０℃であり、前記感熱接着性樹脂の破断点伸度が２０００％以下である、請求項１または２に記載の感熱接着シート。
１２×熱溶融温度（℃）−破断点伸度（％）＜１８００ ・・・（１）
【請求項４】
非水系溶剤を含む非水系インクによる画像を担持し、請求項１から３のいずれか１項に記載の感熱接着シートを用いて少なくとも２面が貼り付けられた、記録媒体。
【発明の詳細な説明】
【技術分野】
【０００１】
本発明は、感熱接着シート及び記録媒体に関する。
【背景技術】
【０００２】
圧着ハガキは、情報が記録された少なくとも２面で感熱接着シートを挟み、ハガキの２面を加熱圧着させたものであり、後に、ハガキの圧着面を剥離することで、内部の情報を確認することができる。
【０００３】
圧着ハガキは、通常のハガキに比べ、情報の記録面が広いため情報量を多くすることができ、また、情報の記録面を圧着するため機密性を確保することができる。すなわち、ハガキであるため封書よりも郵送料等の輸送料を安くできるとともに、情報量も封書と同等で、かつ情報の機密性にも優れる。そのため、個人情報などが記録された機密性の高い情報や、ダイレクトメールなどに圧着ハガキは使用されている。
【０００４】
特許文献１には、感熱接着剤層に塩素化ポリプロピレンとエチレン−酢酸ビニル共重合体の混合物を使用した感熱接着シートが提案されている。
【０００５】
一方、情報の記録システムとして、インクジェット記録システムが知られている。このシステムは、比較的安価な装置で、高解像度、高品位の画像を、高速かつ低騒音で印刷可能、という特徴を有し最近急速に普及している。
【０００６】
中でも不揮発性溶剤を主体とする非水系インクを用いたインクジェット記録システムは、記録体の耐水性が優れる、ノズル目詰まりが生じにくいといった特徴を有し、高速インクジェット記録システムに適する。
【０００７】
しかしながら、非水系インクによる画像を担持した記録媒体に、上記した従来の感熱接着シートを用いると、非水系インク中の溶剤が感熱接着シートの接着剤と作用して、接着強度が低下することがあるという問題がある。
【先行技術文献】
【特許文献】
【０００８】
【特許文献１】特開平１１−３３５６３６号公報
【発明の概要】
【発明が解決しようとする課題】
【０００９】
そこで、本発明の目的としては、非水系インクによる画像を担持した記録媒体を用いた場合にも接着強度を十分に得ることができる感熱接着シート及びそれを用いた記録媒体を提供することである。
【課題を解決するための手段】
【００１０】
本発明の一構成によれば、基材と、前記基材上に形成された接着層とを有し、前記接着層が下記一般式（１）で表される単位を有する感熱接着性樹脂を含む、感熱接着シートを提供することができる。
【化１】
0005657339.tif 000002
【００１１】
［一般式（１）中、Ｒは任意の２価の基であり；Ｘは２価以上のヘテロ原子である。］
本発明の他の構成によれば、非水系インクによる画像を担持し、上記感熱接着シートを用いて少なくとも２面が貼り付けられた、記録媒体を提供することができる。
【発明の効果】
【００１２】
本発明によれば、非水系インクによる画像を担持した記録媒体を用いた場合にも接着強度を十分に得ることができる感熱接着シート及びそれを用いた記録媒体を提供することができる。
【図面の簡単な説明】
【００１３】
【図１】図１は、本発明の一実施形態である感熱接着シートの模式断面図である。
【発明を実施するための形態】
【００１４】
以下、本発明に係る実施の形態について説明するが、本実施の形態における例示が本発明を限定することはない。
【００１５】
本発明の一実施形態である感熱接着シートの模式断面図を図１に示す。図１に示す感熱接着シート１０は、基材１と、基材１上に形成された接着層２とを有する。基材１と接着層２との間には、任意に剥離層３を形成してもよい。そして、感熱接着シート１０は、記録媒体２０に挟まれて貼り付けられる。
【００１６】
基材１としては、記録媒体上の画像情報を視認するために、透明ないし半透明であることが好ましく、特に透明なプラスチックシートであることが好ましい。透明なプラスチックシートとしては、ポリエチレンテレフタレート（ＰＥＴ）、ポリプロピレン（ＰＰ）、ポリエチレン、ポリ塩化ビニル、ポリスチレン、ポリカーボネート、トリアセテート等のアセテート、ポリ乳酸等のプラスチックフイルムを使用することができる。特に、ポリエチレンテレフタレート、ポリプロピレン又はアセテート等の高融点の透明フィルムを使用することが好ましい。本発明における基材１の厚さは特に制限されることはないが、１２〜１５０μｍであることが適当である。
【００１７】
接着層２は、下記一般式（１）で表される単位を有する感熱接着性樹脂を含む。
【化２】
0005657339.tif 000003
【００１８】
［一般式（１）中、Ｒは任意の２価の基であり；Ｘは２価以上のヘテロ原子である。］
Ｒで表される任意の２価の基としては、特に制限されることはなく、飽和または不飽和であってもよく、分岐、鎖状または環状であってもよく、置換または非置換であってもよい。また、Ｒは、主鎖または分岐鎖にヘテロ原子を有してもよい。
【００１９】
Ｘで表される２価以上のヘテロ原子としては、Ｎ（窒素）、Ｏ（酸素）、Ｓ（硫黄）等を挙げることができるが、これに限定されない。Ｘで表されるヘテロ原子が３価以上である場合は、水素原子、置換または非置換のアルキル基、置換または非置換のシクロアルキル基、置換または非置換のアリール基等の任意の置換基を有することができる。ヘテロ原子を主鎖に有することで、非水系インクに対する溶解性が低下して、接着性を十分に維持することができると推測される。
【００２０】
上記本発明の感熱接着性樹脂としては、ポリウレタン、ポリエステル、ポリ尿素、ポリアミド、及びポリカーボネート等を用いることができ、これらを組み合わせて用いてもよい。特に、一般式（１）でＸ＝Ｏとなる、ポリウレタン樹脂及び／またはポリエステル樹脂が、熱溶融温度が比較的低いため好ましい。
【００２１】
本発明の感熱接着性樹脂の市販品としては、例えば、スーパーフレックス１５０、２１０、３００、４２０、４６０、４７０、７４０、８００、８３０、８４０、８６０、８７０、Ｅ２０００、及びＥ４０００等（ポリウレタン樹脂、第一工業製薬株式会社製）やバイロナールＭＤ−１１００、ＭＤ−１３３５（ポリエステル樹脂、東洋紡績株式会社製）等を使用することができる。
【００２２】
上記した本発明の感熱接着性樹脂は、主鎖にヘテロ原子を有するため、非水系溶媒に対し溶解しにくいという特性があり、特に、非水系インクによる画像を担持した記録媒体に加熱接着されても接着強度を十分に得ることができる。一方、従来のポリエチレン樹脂やエチレン／酢酸ビニル共重合樹脂は、油性溶剤に侵されやすく、加熱接着の際、またはその後に、樹脂の接着性が劣化し、接着強度が低下するという問題がある。
【００２３】
上記感熱接着性樹脂の熱溶融温度及び破断点伸度は下記関係式（１）を満たすことが好ましい。
【００２４】
１２×熱溶融温度（℃）−破断点伸度（％）＜１８００  ・・・（１）
ここで、熱溶融温度は、乾燥後の膜厚が１００μｍとなるようにして作製した樹脂の乾燥皮膜を一辺２ｍｍの正方形にカットし、株式会社ヤナコ機器開発研究所製「微量融点測定装置ＭＰ−５００Ｖ」を用いて、サンプルが完全に液状となったときの温度を溶融温度とした。また、破断点伸度は、乾燥後の膜厚が５００μｍとなるようにして作製した樹脂の乾燥皮膜を用意し、テンシロン万能試験機ＲＴＣ−１２２５Ａ（株式会社オリエンテック製）を用い、測定温度２０℃、測定スピード２００ｍｍ／ｍｉｎで、得られた樹脂フィルムの引張試験を行い、樹脂フィルムが破断するまでに伸長する長さを測定し、その割合をパーセントで破断点伸度として表した。
【００２５】
関係式（１）は、実験結果から得られたものであり、熱溶融温度と破断点伸度がこの範囲を満たすことで、十分な接着強度を得ることができる。これは、記録媒体と加熱接着シートとを加熱接着する際に、本発明の加熱接着性樹脂が記録媒体上で軟化して柔軟性を持って均一な膜状になって接着されるためと推測される。より低温で加熱接着を確実にするためには、「１２×熱溶融温度（℃）−破断点伸度（％）＜１４００」であることが好ましい。
【００２６】
関係式（１）を満たす感熱接着性樹脂の市販品としては、例えば、上記した樹脂のうち、スーパーフレックス２１０、３００、４６０、４７０、７４０、８００、８３０、８４０、８６０、８７０、及びＥ２０００等（ポリウレタン樹脂、第一工業製薬株式会社製）やバイロナールＭＤ−１１００、ＭＤ−１３３５（ポリエステル樹脂、東洋紡績株式会社製）等を挙げることができる。
【００２７】
本発明の感熱接着性樹脂としては、上記関係式（１）を満たすとともに、熱溶融温度が５０〜２４０℃の範囲にあることが好ましい。より好ましくは７０〜２２０℃である。熱溶融温度が２２０℃以下であることで、加熱時に樹脂が記録媒体表面に広がりやすくなり、接着強度を確保することができる。一方、熱溶融温度が５０℃以上であることで、シートを巻き取って使用する際にシートが互いに付着してしまう、いわゆるブロッキングを防止することができる。
【００２８】
本発明の感熱接着性樹脂としては、上記関係式（１）を満たすとともに、破断点伸度が２０００％以下の範囲にあることが特に好ましい。より好ましくは３〜１５００％である。破断点伸度が２０００％以下であることで、加圧時に樹脂が記録媒体の端部からはみ出すことを防止して、剥離界面を樹脂で覆うことによる開封不良の発生を抑制することができる。一方、破断点伸度が好ましくは３％以上であることで、加圧時に樹脂が記録媒体表面に広がりやすくなり、接着強度を確保することができる。
【００２９】
接着層２としては、上記した本発明の感熱接着性樹脂に加え、その作用及び効果を損なわない範囲で、通常の感熱接着性樹脂を適宜選択して使用することができる。一例としては、接着層２の基材１側に通常の感熱接着性樹脂の層を形成し、接着層２の最外層に本発明の感熱接着性樹脂の層を形成するとよい。通常の感熱接着性樹脂としては、例えば、ポリオレフィン、エチレン／酢酸ビニル共重合樹脂、エチレン／アクリル酸共重合樹脂、エチレン／アクリル酸エチル共重合樹脂、酢酸ビニル樹脂等を使用することができる。
【００３０】
接着層２の耐ブロッキング性を確保するために、ブロッキング防止効果を有する離ロール剤、無機填料、及び有機ビーズ等を樹脂に添加してもよく、また、接着層２の表面に凹凸形状を形成したり、パウダーを散布してもよい。
【００３１】
接着層２の厚さとしては、特に制限されないが、３〜４０μｍであることが好ましい。より好ましくは５〜３０μｍであり、一層好ましくは６〜２０μｍである。３μｍ以上であることで、十分な接着強度を確保できる。また、４０μｍ以下であることで、より少ないエネルギーで接着層を軟化させることができまた、作製物の重量が重くなるのを避けることができ、輸送料の観点から好ましい。
【００３２】
剥離層３は、基材１と一方の接着層２との間に形成され、基材１と一方の接着層２との間で粘着性を制御して剥離面でスムースに剥離するように調製することができる。剥離層３の材料及び厚さなどを調製することで、保管の際には基材１と一方の接着層２との密着性を維持し、剥離の際には通常の操作で剥離面で剥離することができる。
【００３３】
剥離層３としては、ポリエチレン樹脂、エチレン／メタクリル酸共重合樹脂、アイオノマー樹脂、エチレン／アクリル酸エチル共重合樹脂等の樹脂を用いることができる。剥離層３の厚さとしては、特に制限されないが、１〜２０μｍであることが好ましい。剥離層３には、離ロール剤、無機填料、及び有機ビーズ等の添加剤を適宜添加してもよい。
【００３４】
上記した感熱接着シート１０によれば、非水系インクによる画像を担持する記録媒体２０においても、接着層２と記録媒体２０との間の接着強度を維持することができ、図１において、基材１と接着層２との界面、または基材１と剥離層３との界面で、スムースに剥離することができる。従来では、非水系インクによる画像を担持する記録媒体の場合、接着層と記録媒体との間の接着強度が低下して、接着層と記録媒体との間で剥離され、記録媒体上の情報が破損することがあったが、上記した感熱接着シートによればこのような問題を解消することができる。また、上記した感熱接着シート１０は、非水系インク用として用いることはもちろんのこと、水系インクにも好適に使用することができる。
【００３５】
感熱接着シートの製造方法としては、特に制限されず、基材１上に接着層２、及び適宜剥離層３を塗布して形成することができる。
【００３６】
次に、感熱接着シートを用いて記録媒体を製造する方法を説明する。
【００３７】
記録媒体は、非水系インクによる画像を担持しているものを用いることができる。
【００３８】
画像の記録方式としては、通常の記録方式の中から適宜選択することができる。中でも、装置が比較的安価であり、高解像度、高品位の画像を、高速かつ低騒音で印刷可能、という特徴を有するインクジェット記録方式が好ましい。また、記録媒体の耐水性が優れる、ノズル目詰まりが生じにくいといった特徴を有することから、不揮発性溶剤を主体とする非水系インクを用いたインクジェット記録方式が特に好ましい。
【００３９】
記録媒体の材質は、特に制限されず、通常の葉書に使用する紙や上質紙、マット紙等の従来の材料の中から適宜選択して使用することができる。
【００４０】
１枚の記録媒体を折り畳み、記録媒体の対向する２面を使って、感熱接着シートを挟み込むことができる。または、２枚の記録媒体を用いて、その間に感熱接着シートを挟み込むことができる。さらに、記録媒体をＺ型に折り畳むことで、２面の圧着面を設けることもできる。画像を担持する面が内側になることで、画像の機密性を確保することができる。
【００４１】
感熱接着シートを挟んだ記録媒体を加熱接着することで、感熱接着シートの接着層２が記録媒体と接着されて一体化される。加熱接着の方式としては、パネルヒーター方式やフューザーローラー方式等を使用することができる。
【００４２】
加熱接着の際の加熱温度としては、特に制限されないが、８０〜２２０℃程度が好ましい。特に上限値は、２００℃以下が好ましく、さらに１６０℃以下がより好ましく、１２０℃以下が一層好ましい。加熱温度が８０℃以上であることで接着強度を十分に高めることができ、２２０℃以下であることで記録媒体の劣化を防止することができる。
【００４３】
記録媒体が担持する画像を形成するための非水系インクとしては、特に限定されないが、インクジェット記録用非水系インクを用いることができる。
【００４４】
インクジェット記録用非水系インクとしては、非水系溶剤、顔料または染料を含み、適宜顔料分散剤、その他添加剤を含むことができる。
【００４５】
顔料としては、例えば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。これらの顔料は、いずれか１種が単独で用いられるほか、２種以上が組み合わせて使用されてもよい。
【００４６】
顔料の平均粒径は、分散性と保存安定性の観点から３００ｎｍ以下であることが好ましく、１５０ｎｍ以下であることがより好ましい。ここで、顔料の平均粒径は、（株）堀場製作所製の動的光散乱式粒度分布測定装置ＬＢ−５００により測定された値である。
【００４７】
インク中の顔料の含有量は、通常０．０１〜２０重量％であり、印刷濃度とインク粘度の観点から３〜１５重量％であることが好ましい。
【００４８】
顔料を使用する場合には顔料分散剤を配合することができる。配合される顔料分散剤は、特に限定されず、顔料を溶剤中に安定して分散させるものであればよい。たとえば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が好適に使用され、そのうち、高分子分散剤の使用が好ましい。これらは単独で用いられるほか、複数種を組み合わせて使用してもよい。
【００４９】
インク中の顔料分散剤の配合量は、適宜設定できるが、顔料分散性の観点から、重量比で、顔料１部に対し０．０５〜１．０部程度であることが好ましく、０．１〜０．７部であることがより好ましい。インク総量に対しては、顔料分散剤は、０．５〜１０重量％程度含まれていることが好ましく、１〜５重量％であることが一層好ましい。
【００５０】
染料としては、例えば、アゾ系、アントラキノン系、アジン系等の油溶性染料を用いることができる。これらの染料は、いずれか１種が単独で用いられるほか、２種以上が組み合わせて使用されてもよい。また、これらの染料は、上記した顔料とともに使用されてもよい。
【００５１】
非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、重量で５０％の溶剤が揮発したときの温度を意味する。
【００５２】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
【００５３】
極性有機溶剤としては、エステル系溶剤、アルコール系溶剤、高級脂肪酸系溶剤、エーテル系溶剤、およびこれらの混合溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。
【００５４】
極性有機溶剤としてより具体的には、ラウリル酸メチル、ラウリル酸イソプロピル、ミリスチン酸イソプロピル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２−エチルヘキサン酸グリセリルなどのエステル系溶剤；イソミリスチルアルコール、イソパルミチルアルコール、イソステアリルアルコール、オレイルアルコール、ヘキシルデカノール、オクチルドデカノール、デシルテトラデカノールなどのアルコール系溶剤；ノナン酸、イソノナン酸、イソミリスチン酸、ヘキサデカン酸、イソパルミチン酸、オレイン酸、イソステアリン酸などの高級脂肪酸系溶剤；ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
【００５５】
本発明の感熱接着シートに用いる感熱接着性樹脂は、上記した非水系溶剤に対して溶解性が低いため、加熱接着の際に本発明の感熱接着性樹脂が変性することを防止し、接着強度の低下を防ぐことができる。上記した非水系溶剤の中でも、インクジェット記録用非水系インクに好ましく使用される溶剤としては、脂肪族炭化水素溶剤や、脂環式炭化水素系溶剤、脂肪酸エステル等であり、これらに対し、本発明の感熱接着性樹脂は溶解性が低いため、感熱接着シートの接着性を十分に確保することができる。
【００５６】
以上の各成分に加え、インクには、必要に応じて、各種添加剤を含ませることができる。具体的には、消泡剤、表面張力低下剤等として、アニオン界面活性剤、カチオン界面活性剤、両性界面活性剤、非イオン界面活性剤、または高分子系、シリコーン系、フッ素系の界面活性剤をインクに含有させることができる。
【００５７】
上記したインクは、インクジェット記録装置用として好ましく使用できる。インクジェット記録用非水系インクとして用いる場合のインクの粘度は、吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが最も適している。ここで粘度は、２３℃において０．１Ｐａ／ｓの速度で剪断応力を０Ｐａから増加させたときの１０Ｐａにおける値を表す。
【実施例】
【００５８】
以下、本発明を実施例により詳しく説明するが、本発明はこれらに限定されるものではない。
【００５９】
（実施例及び比較例）
＜感熱接着シートの作製＞
日本製紙ケミカル株式会社製ジェミッツテープに表１に示す樹脂を、バーコーターにて表１に示す塗工膜厚となるよう塗工して乾燥させた。塗工膜厚は２３℃においてマイクロメーターにて測定した。
【００６０】
表１及び表２に示す樹脂の略号は次の通りである。
【００６１】
ＳＦ：スーパーフレックス（ポリウレタン樹脂、第一工業製薬株式会社製）
ＶＡ：バイロナール（ポリエステル樹脂、東洋紡績株式会社製）
ＡＭ：アサヒメルト（ＥＶＡ（エチレン／酢酸ビニル共重合体）、旭化学合成株式会社製）
ＮＨ：日信ホットメルト（ＥＶＡ（エチレン／酢酸ビニル共重合体）、日信化学株式会社製）
ＣＰ：ケミパール（ポリエチレン樹脂（Ｗシリーズ）、三井化学株式会社製）
＜記録媒体＞
ライン型インクジェットプリンター「オルフィスＸ９０５０」（理想科学工業株式会社製）を使用して、インク「ＲＩＳＯ  ＨＣインク  ブラック」（理想科学工業株式会社製）を用いて、ＩＪ用紙マット１７０（理想科学工業株式会社製）に黒ベタ画像を両面全面に印刷し、Ａ５サイズに裁断した。印刷設定は以下の通りである。
【００６２】
印刷設定…用紙種類：普通紙、プリント濃度：＋１
＜記録媒体の貼り付け＞
日本オフィスラミネーター株式会社製「ハガメールシーラー」を用いて、上記で得られた感熱接着シートを記録媒体の黒ベタ面で挟み込み、感熱接着シートと記録媒体とを一体化させた。「接着強度１２０℃」の評価では、以下のように設定した。
【００６３】
ヒーター温度設定：１２０℃（ヒーター１〜３）、処理の速度設定：毎分３ｍ
「接着強度２００℃」の評価では、２００℃のゴムローラーに毎分３ｍの速度で通した後、上記処理を行った。
【００６４】
（評価）
次に、各実施例及び比較例について、非水系インクへの溶解性、熱溶融温度、破断点伸度及び接着強度を評価した。評価結果を表１及び表２に示す。
【００６５】
＜非水系インクへの溶解性＞
各実施例及び比較例で用いた樹脂の皮膜を長さ２０ｍｍ、幅２０ｍｍ、厚さ０．５ｍｍで切り出し、「ＯＲＰＨＩＳ  Ｘ用インク（Ｋ）」（理想科学工業株式会社製）に２４時間浸し、膜の劣化が見られない場合は○、見られる場合は×とした。
【００６６】
＜熱溶融温度＞
熱溶融温度は、各樹脂について、乾燥後の膜厚が１００μｍとなるようにして作製した樹脂の乾燥皮膜を一辺２ｍｍの正方形にカットし、株式会社ヤナコ機器開発研究所製「微量融点測定装置ＭＰ−５００Ｖ」を用いて、サンプルが完全に液状となったときの温度を溶融温度とした。
【００６７】
＜破断点伸度＞
破断点伸度は、各実施例の樹脂について、乾燥後の膜厚が５００μｍとなるようにして作製した樹脂の乾燥皮膜を用意し、テンシロン万能試験機ＲＴＣ−１２２５Ａ（株式会社オリエンテック製）を用い、測定温度２０℃、測定スピード２００ｍｍ／ｍｉｎで、得られた樹脂フィルムの引張試験を行い、樹脂フィルムが破断するまでに伸長する長さを測定し、その割合をパーセントで破断点伸度として表した。
【００６８】
上記熔融温度と破断点伸度との結果から、「１２×熱熔融温度（℃）−伸度（％）」を計算し、合わせて表１に示した。
【００６９】
＜接着強度＞
一体化した記録媒体を剥離し、感熱接着シートの接着度合いを以下の基準で評価した。
【００７０】
Ａ：印字面／感熱接着シートと記録媒体との界面が容易に剥れない
Ｂ：印字面／感熱接着シートと記録媒体との界面がやや剥れやすいが実使用上問題ないレベルである
Ｃ：印字面／感熱接着シートと記録媒体との界面が容易に剥れる
【表１】
0005657339.tif 000004
【表２】
0005657339.tif 000005
【００７１】
表１及び表２に示すとおり、実施例１〜１２では、非水系インクに溶解しにくいポリウレタン樹脂またはポリエチレン樹脂を用いており、接着強度を十分に得ることができた。特に、実施例１〜９では、熱熔融温度及び伸度の関係式の数値がより適当な範囲にあり、接着強度をより十分に得ることができた。さらに、実施例１〜７では、熱熔融温度及び伸度の関係式の数値がより低く、低温（１２０℃）での一体化処理でも接着強度を十分に得ることができた。
【００７２】
比較例１〜３では、ＥＶＡ樹脂及びポリエチレン樹脂を用いており、接着強度を十分に得ることができなかった。これは、樹脂自体が非水系インクに溶解する性質を有するため、感熱接着の特性を十分に得ることができなかったためと推測される。
【符号の説明】
【００７３】
１    基材
２    接着層
３    剥離層
１０  感熱接着シート
２０  記録媒体
【図１】
0005657339.tif 000007